(57)【特許請求の範囲】
【請求項１】
対向する一対の平坦な面を含む平坦部、及び対向する一対の略円弧状に湾曲した面を含む湾曲部を有する丸面取り平角導体の周囲に絶縁塗料を塗布する塗装工程と、
前記絶縁塗料を焼付け、前記丸面取り平角導体の周囲に絶縁皮膜を形成する絶縁皮膜形成工程と、
前記丸面取り平角導体の前記湾曲部の湾曲した面に平角伸線ダイスを用いて引抜加工を施し、前記湾曲部の湾曲した面を平坦にした平角エナメル線を作製する引抜加工工程と
を備える平角エナメル線の製造方法。
【請求項２】
前記引抜加工工程が、前記平角伸線ダイスを用いて前記平角エナメル線を作製する際に前記平坦部と前記湾曲部との間に形成されるコーナー部の形状を、面取り半径が導体の厚さの半分より小さく、平坦なエッジ面がある平角形状に整えるように引抜加工し、前記平角エナメル線を作製する請求項１に記載の平角エナメル線の製造方法。
【請求項３】
前記引抜加工工程の後、前記平角エナメル線の周囲に前記丸面取り平角導体の周囲に塗布した前記絶縁塗料と同一の絶縁塗料、又は前記丸面取り平角導体の周囲に塗布した前記絶縁塗料とは異なる他の絶縁塗料を塗布し、焼付けして前記平角エナメル線の周囲に上塗り絶縁皮膜を形成する上塗り塗装工程を更に備える請求項１又は２に記載の平角エナメル線の製造方法。
【請求項４】
前記塗装工程と前記引抜加工工程との間に、圧延ロール装置で前記丸面取り平角導体に圧延加工を施す圧延加工工程を更に備える請求項１〜３のいずれか１項に記載の平角エナメル線の製造方法。
【請求項５】
前記圧延加工工程が、前記丸面取り平角導体の前記平坦部上に形成された前記絶縁皮膜に接する一対のロールからなる第１のロールと、前記湾曲部上に形成された前記絶縁皮膜に接する一対のロールからなる第２のロールとを有する圧延ロール装置を用い、前記第１のロールで前記平坦部上に形成された前記絶縁皮膜を押さえながら、前記湾曲部を前記第２のロールで圧延加工する請求項４に記載の平角エナメル線の製造方法。
【請求項６】
請求項１〜５のいずれか１項に記載の平角エナメル線の製造方法により丸面取り平角導体上に絶縁皮膜が形成された平角エナメル線。
【請求項７】
前記丸面取り平角導体の厚さと幅との比が、幅／厚さ＝５／１以上である請求項６に記載の平角エナメル線。
【発明の詳細な説明】
【技術分野】
【０００１】
本発明は、平角エナメル線の製造方法、及び平角エナメル線に関する。特に、本発明は、小型かつ高性能の電動機又は発電機に用いられる平角エナメル線の製造方法、及び平角エナメル線に関する。
【背景技術】
【０００２】
近年、特に自動車電装分野において、小型で高性能の電動機、発電機が求められている。このような小型で高性能の電動機、発電機を製造するためには、コイルを構成する巻線（エナメル線）の占積率を向上させることが有効である。エナメル線の占積率を向上させるためには、断面が丸型形状の導体を用いた丸型エナメル線よりも断面が平角形状（矩形状）の平角導体を導体として用いた平角エナメル線の方が適している。特に、平角エナメル線においては、平角エナメル線を断面から見た場合に、導体の面積の割合が大きい平角エナメル線が占積率の向上に適している。そこで、平角導体のコーナー部の曲率半径Ｒが小さく、絶縁皮膜の厚さが全周にわたり均一な（すなわち、必要以上に厚い絶縁皮膜の部分がない）平角エナメル線が求められている。
【０００３】
平角エナメル線の製造方法としては、例えば、以下のような製造方法が知られている。まず、断面が丸形状の導体を圧延した後、平角伸線ダイスで引抜加工して断面が矩形状の平角導体を製造する。次に、この平角導体を焼鈍炉にて焼鈍し、塗料供給装置にて塗料を塗布する。そして、平角塗装ダイスにて塗料供給装置で塗布した塗料が所定の塗布量になるように制御し、焼付炉にて塗料を焼付けする。続いて、塗料供給装置による塗料塗布、平角塗装ダイスによる塗布量制御、及び焼付炉による焼付けを繰り返すことにより所定厚の皮膜（絶縁皮膜）を平角導体上に形成することで平角エナメル線を製造する方法が知られている。
【０００４】
また、断面が丸形状の導体上に塗料を塗布、焼付けして、均一な絶縁皮膜の厚さを有する丸エナメル線を先に製造し、この丸エナメル線を断面が平角形状の平角エナメル線に圧延し、更に、塗料を上塗りし、塗布、焼付けする製造方法も知られている（例えば、特許文献１参照。）。
【０００５】
特許文献１に記載の製造方法によれば、耐電圧性、ピンホール特性に優れ、圧延損失の低い高圧延比平角絶縁電線を製造することができる。
【先行技術文献】
【特許文献】
【０００６】
【特許文献１】特開平１１−１６４２８号公報
【発明の概要】
【発明が解決しようとする課題】
【０００７】
丸形状の断面を有する導体を圧延して得られる平角導体上に絶縁皮膜を形成して平角エナメル線を製造する方法では、平角導体上に当該平角導体の全周にわたって絶縁塗料を均一に塗布する。このため、平角導体の断面より一回り大きいダイスギャップを有する平角塗装ダイスを用いて平角導体の全周に絶縁塗料が塗布される。しかしながら、このような塗装方法を用いた場合、図６（ａ）に示すように、平角導体２ａに絶縁皮膜４００ａを形成するために絶縁塗料を塗布すると、平角エナメル線４ａのコーナー部４０２ａに塗布された絶縁塗料は、塗布されてから焼付けられて塗料の流動性がなくなるまでの間（すなわち、絶縁皮膜が形成されるまでの間）に、コーナー部４０２ａの両脇に形成された平坦な面（すなわち、エッジ面若しくはフラット面）を有する平坦部４１０に流れてしまう。この場合、コーナー部４０２ａの絶縁皮膜の厚さが平坦部４１０の厚さより薄くなるという問題が発生する。
【０００８】
また、図６（ａ）に示すように、コーナー部４０２ａの絶縁皮膜の厚さが薄くなることを考慮して平角塗装ダイスのコーナー部のダイスギャップを、フラット面のダイスギャップ及びエッジ面のダイスギャップより広げ、図６（ｂ）に示すように、コーナー部６００ａに余分に絶縁塗料を塗布することもできる。しかしながら、この場合、コーナー部６００ａの絶縁皮膜の厚さを平坦部６１０ａの絶縁皮膜の厚さと同等にすることができるものの、上記と同様に絶縁塗料がコーナー部６００ａから平坦部６１０ａに流れてしまうので、平坦部６１０ａのコーナー部６００ａに近接する箇所から平坦部６１０ａにかけて、絶縁皮膜が盛り上がって厚くなる問題がある。特に、コーナー部６００ａの曲率半径Ｒが小さいほど（例えば、Ｒ＜０．４）、絶縁塗料は表面張力の影響を受けやすくなり、コーナー部６００ａに塗布された絶縁塗料は平坦部６１０ａのコーナー部６００ａに近接する部分に流れやすくなる。したがって、コーナー部６００ａの半径が小さい平角エナメル線ほど、絶縁皮膜の厚さは平角導体の全周にわたって均一になりにくい。
【０００９】
一方、断面が丸型形状の導体に絶縁皮膜が形成された丸エナメル線に圧延加工を施して平角エナメル線を製造する方法では、平角導体の全周にわたって略均一な厚さの絶縁皮膜を有する平角エナメル線を製造することができる。しかしながら、圧延加工時において絶縁皮膜にクラック等の加工劣化が生じやすく、平角エナメル線の諸特性を低下させてしまう場合がある。特に、平角導体の厚さと幅との比である「幅／厚さ」の比率が大きい断面（例えば、５／１〜１０／１程度）を有する平角エナメル線を作製する場合、丸エナメル線から平角エナメル線へ圧延加工する際の応力を大きくする必要があるので、絶縁皮膜にクラック等の加工劣化が更に発生しやすくなる。
【００１０】
したがって、本発明の目的は、絶縁皮膜の加工劣化が少なく、かつ、導体上の全周にわたって均一な厚さの絶縁皮膜を有する平角エナメル線の製造方法及び平角エナメル線を提供することにある。
【課題を解決するための手段】
【００１１】
（１）本発明は、上記目的を達成するため、対向する一対の平坦な面を含む平坦部、及び対向する一対の略円弧状に湾曲した面を含む湾曲部を有する丸面取り平角導体の周囲に絶縁塗料を塗布する塗装工程と、絶縁塗料を焼付け、丸面取り平角導体の周囲に絶縁皮膜を形成する絶縁皮膜形成工程と、丸面取り平角導体の湾曲部の湾曲した面に平角伸線ダイスを用いて引抜加工を施し、湾曲部の湾曲した面を平坦にした平角エナメル線を作製する引抜加工工程とを備える平角エナメル線の製造方法が提供される。
【００１２】
（２）また、上記平角エナメル線の製造方法において、引抜加工工程が、平角伸線ダイスを用いて平角エナメル線を作製する際に平坦部と湾曲部との間に形成されるコーナー部の形状を、面取り半径が導体の厚さの半分より小さく、平坦なエッジ面がある平角形状に整えるように引抜加工し、平角エナメル線を作製することもできる。
【００１３】
（３）また、上記平角エナメル線の製造方法において、引抜加工工程の後、平角エナメル線の周囲に上記丸面取り平角導体の周囲に塗布した絶縁塗料と同一の絶縁塗料、又は上記丸面取り平角導体の周囲に塗布した絶縁塗料とは異なる他の絶縁塗料を塗布し、焼付けして平角エナメル線の周囲に上塗り絶縁皮膜を形成する上塗り塗装工程を更に備えてもよい。
【００１４】
（４）また、上記平角エナメル線の製造方法において、塗装工程と引抜加工工程との間に、圧延ロール装置で丸面取り平角導体に圧延加工を施す圧延加工工程を更に備えてもよい。
【００１５】
（５）また、上記平角エナメル線の製造方法において、圧延加工工程が、丸面取り平角導体の平坦部上に形成された絶縁皮膜に接する一対のロールからなる第１のロールと、湾曲部上に形成された絶縁皮膜に接する一対のロールからなる第２のロールとを有する圧延ロール装置を用い、第１のロールで平坦部上に形成された絶縁皮膜を押さえながら、湾曲部を第２のロールで圧延加工することもできる。
【００１６】
（６）また、本発明は、上記目的を達成するため、上記（１）〜（５）のいずれか１つに記載の平角エナメル線の製造方法により丸面取り平角導体上に絶縁皮膜が形成された平角エナメル線が提供される。
【００１７】
（７）上記平角エナメル線において、丸面取り平角導体の厚さと幅との比が、幅／厚さ＝５／１以上であることが好ましい。
【発明の効果】
【００１８】
本発明に係る平角エナメル線の製造方法及び平角エナメル線によれば、絶縁皮膜の加工劣化が少なく、かつ、導体上の全周にわたって均一な厚さの絶縁皮膜を有する平角エナメル線の製造方法及び平角エナメル線を提供できる。
【図面の簡単な説明】
【００１９】
【図１】本発明の実施の形態に係る平角エナメル線製造装置の概要図である。
【図２】本発明の実施の形態に係る平角エナメル線の製造工程の各段階における線材の断面の概要図である。
【図３】本発明の実施の形態の変形例に係る平角エナメル線製造装置の概要図である。
【図４】比較例に係る平角エナメル線の製造に用いた平角エナメル線用塗装ダイスの概要図である。
【図５】実施例に係る平角エナメル線の製造に用いた丸面取り平角エナメル線用塗装ダイスの概要図である。
【図６】（ａ）は従来の平角導体と当該平角導体に塗布された絶縁塗料の様子の断面図であり、（ｂ）は従来の平角導体に設けられた絶縁皮膜の様子の断面図である。
【発明を実施するための形態】
【００２０】
［実施の形態の要約］
本実施の形態に係る平角エナメル線の製造方法は、導体の断面視にて、導体の上下方向に位置する一対の面であるフラット面が平坦であると共に、導体の左右方向に位置する一対の面であるエッジ面が略円弧状である丸面取り平角導体２の周囲に絶縁塗料を塗布すると、丸面取り平角導体２の全周にわたり比較的、均一な厚さの絶縁皮膜を有する丸面取り平角エナメル線４を製造することができることに着目している。すなわち、導体の周囲に絶縁皮膜が被覆されている平角エナメル線の製造方法において、対向する一対の平坦な面を含む平坦部、及び対向する一対の略円弧状に湾曲した面を含む湾曲部を有する丸面取り平角導体の周囲に絶縁塗料を塗布する塗装工程と、前記絶縁塗料を焼付け、前記丸面取り平角導体の周囲に絶縁皮膜を形成する絶縁皮膜形成工程と、前記丸面取り平角導体の前記湾曲部の湾曲した面に平角伸線ダイスを用いて引抜加工を施し、前記湾曲部の湾曲した面を平坦にした平角エナメル線を作製する引抜加工工程とを備える平角エナメル線の製造方法が提供される。
【００２１】
［実施の形態］
図１は、本発明の実施の形態に係る平角エナメル線製造装置の概要を示し、図２は、本発明の実施の形態に係る平角エナメル線の製造工程の各段階における線材の断面の概要を示す。
【００２２】
本実施の形態に係る平角エナメル線６は、以下のようにして製造することができる。まず、サプライリール１０には、対向する一対の平坦な面を含む平坦部２００、及び対向する一対の略円弧状に湾曲した面を含む湾曲部２１０を有する丸面取り平角導体２が巻かれている。丸面取り平角導体２は、ガイドプーリー１２に向けてサプライリール１０から引き出される。サプライリール１０から引き出された丸面取り平角導体２は、焼鈍炉２４に導入されて焼鈍される。
【００２３】
次に、丸面取り平角導体２は、焼鈍炉２４からガイドプーリー１４を経て絶縁塗料供給装置３０に導入される。絶縁塗料供給装置３０において丸面取り平角導体２の外周に絶縁塗料が塗布される（塗装工程）。そして、絶縁塗料が塗布された丸面取り平角導体２は、丸面取り平角塗装ダイス２８に導入される。続いて、丸面取り平角塗装ダイス２８に導入され、絶縁塗料が塗布された丸面取り平角導体２は、平角塗装ダイス２８の後段の焼付炉２６に連続的に導入される。焼付炉２６において絶縁塗料は、丸面取り平角導体２の全周に焼付けられ、絶縁皮膜が形成される（絶縁皮膜形成工程）。その後、焼付炉２６から導出された絶縁皮膜を備える丸面取り平角導体２は、ガイドプーリー１６及びガイドプーリー１８を経て塗装工程、絶縁皮膜形成工程を繰り返すことにより、その表面に所定の厚さの絶縁皮膜が形成される。これにより、丸面取り平角導体２の全周に絶縁皮膜４００が形成された丸面取り平角エナメル線４が得られる。
【００２４】
ここで、本実施の形態においては、丸面取り平角塗装ダイス２８を用いている。すなわち、絶縁塗料が塗布された丸面取り平角導体２を丸面取り平角塗装ダイス２８に導入した後、焼付炉２６において絶縁塗料を焼付けることで、丸面取り平角導体２の全周にわたって略均一な厚さの絶縁皮膜４００が形成された丸面取り平角エナメル線４を製造することができる。
【００２５】
次に、丸面取り平角エナメル線４は、ガイドプーリー１６を経て圧延ロール３２に導入される。丸面取り平角エナメル線４は、丸面取り平角エナメル線４のエッジ面を中心に圧延ロール３２で圧延される（圧延工程）。続いて、圧延された丸面取り平角エナメル線４が平角伸線ダイス３４に導入され、丸面取り平角導体２の湾曲部２１０の湾曲した面に引抜加工が施される。これにより、湾曲部２１０の湾曲した面が平坦化された平坦部６１０を有する平角エナメル線６が作製される（引抜加工工程）。なお、本実施の形態において、エッジ面とは、丸面取り平角エナメル線または平角エナメル線の幅方向（図２では左右方向）に位置する面を示す。また、フラット面とは、丸面取り平角エナメル線または平角エナメル線の厚さ方向（図２では上下方向）に位置する面を示す。
【００２６】
ここで、引抜加工工程は、平角伸線ダイス３４を用いて平角エナメル線６を作製する際に、丸面取りエナメル線の面取り半径（湾曲部２１０の曲率半径）が丸面取り平角導体の厚さの半分より小さくなり、平坦部２００と湾曲部２１０との間にコーナー部（角部）６００が形成されると共に、平坦なエッジ面６１０がある平角形状に整えるように引抜加工する。
【００２７】
ここで、引抜加工工程においては、丸面取り平角エナメル線４（ただし、仕上り寸法が、厚さＴ［ｍｍ］×幅Ｗ［ｍｍ］、面取り半径Ｔ／２［ｍｍ］）の主に両側の丸面取り部分を、エッジ面と角部とができるように引抜加工するための平角形状のダイス孔を有する引抜ダイスを用いて引抜加工を実施する。なお、引抜ダイスは、例えば、平角形状のダイス孔を有しており、当該ダイス孔の厚さＴ１（ｍｍ）は丸面取り平角エナメル線の厚さ方向の寸法Ｔ（ｍｍ）であり、当該ダイス孔の幅Ｗ１（ｍｍ）は、以下のようにして求めることができる。
【００２８】
まず、丸面取り平角エナメル線を断面で観察した場合の両端の半月状の部分を二つ合わせた円を仮定する。この円にした部分について、円にした部分の断面積をＳ（ｍｍ２）、減面率をＰ（％）（通常１０〜２５％）とする。この場合に、断面積が０．０１ＰＳ（ｍｍ２）であり、厚さがＴ（ｍｍ）の平角形状を想定し、この平角形状の幅ｗ（ｍｍ）を算出する。そして、円の直径をＴ（ｍｍ）とし、引抜加工により丸面取り平角エナメル線の幅Ｗ（ｍｍ）より（Ｔ−ｗ）（ｍｍ）だけ狭い幅を、平角形状のダイス孔の幅Ｗ１とする。したがって、幅Ｗ１は、Ｗ１＝Ｗ−（Ｔ−ｗ）から求めることができる。なお、平角形状のダイス孔の角部を形成する部分の曲率半径は、平角エナメル線の角部の曲率半径に合わせる。
【００２９】
このようにしてダイス孔の寸法が制御された平角伸線ダイス３４を用い、丸面取り平角エナメル線４に引抜加工を施すことにより平角エナメル線６を作製することができる。
【００３０】
なお、塗装工程と引抜加工工程との間に、圧延ロール装置で丸面取り平角エナメル線４に圧延加工を施す圧延加工工程を更に備えることもできる。この圧延加工工程は、上記「圧延工程」において説明した圧延ロール３２を用いた圧延加工と同一の工程である。そして、この圧延加工工程は、丸面取り平角導体２の平坦部２００上に形成された絶縁皮膜４００に接する一対のロールからなる第１のロールと、湾曲部２１０上に形成された絶縁皮膜４００に接する一対のロール（例えば、非駆動圧延ロール）からなる第２のロールとを有する圧延ロール装置を用い、第１のロールで平坦部２００上に形成された絶縁皮膜４００を押さえながら、湾曲部２１０を第２のロールで圧延加工することもできる。更に、丸面取り平角導体２の厚さと幅との比が、幅／厚さ＝５／１以上であることが好ましい。なお、この圧延加工工程は実施しなくてもよい。
【００３１】
平角伸線ダイス３４から排出される平角エナメル線６は、キャプスタン２０及びピンチローラー２１を経て巻取リール２２に巻き取られる。
【００３２】
なお、丸エナメル線を圧延して製造した平角エナメル線においては導体が加工硬化するので、導体を軟化させるために平角エナメル線を焼鈍することが必要な場合がある。平角エナメル線を焼鈍すると、焼鈍時の熱で絶縁皮膜は熱劣化するので、絶縁皮膜が受けるダメージと加工劣化とが重なり、絶縁皮膜の品質が劣化しやすくなる。導体を軟化させ、かつ、絶縁皮膜のダメージを補修する目的で、圧延加工して作成された平角エナメル線に上塗り塗装する製法もあり、絶縁皮膜の品質をある程度は回復させることはできる。しかしながら、平角導体（例えば、平角銅線）に直接、塗料を塗布、焼付けする製法による平角エナメル線の絶縁皮膜の品質まで回復させることは困難である（特に、圧延加工により絶縁皮膜にクラックが入った平角エナメル線に上塗り塗装をしても絶縁皮膜の品質を回復させることは難しい。）。
【００３３】
すなわち、従来の丸エナメル線の圧延では、成形する平角エナメル線の厚さと幅との比が大きいほど加工度が大きいので絶縁皮膜が加工劣化しやすい。また、導体が加工硬化しやすく、加工硬化した導体を軟化させるための焼き鈍しの熱量で更に絶縁皮膜が熱劣化するので、厚さと幅との比が大きい平角エナメル線であるほど品質が劣化する。
【００３４】
一方、本実施の形態に係る平角エナメル線の製造方法においては、丸面取り平角エナメル線の主にエッジ面に引抜加工（あるいは、引抜加工及び圧延加工）による圧力が加わり、フラット面に加わる引抜加工（あるいは、引抜加工及び圧延加工）による圧力は丸面取り平角エナメル線を押さえる程度に小さくすることができる。したがって、丸エナメル線のフラット面、及びエッジ面を平角形状に圧延加工、引抜加工する場合と比較して加工硬化を少なくすることができる。また、丸エナメル線を平角形状に圧延加工、引抜加工する場合は、平角導体の厚さと幅との比が大きいほど加工効果は大きくなる。しかしながら、本実施の形態のように丸面取り平角エナメル線を引抜加工（あるいは、引抜加工及び圧延加工）する場合は、平角導体の厚さと幅との比が大きいほど加工効果は小さくなるので、厚さと幅との比が大きい場合は、焼鈍を省略しても十分に大きな伸びを有する平角エナメル線が得られる。また、平角エナメル線に上塗り塗装することで多少の焼鈍効果を発揮させることができる。
【００３５】
すなわち、本実施の形態においては、丸面取り平角エナメル線に圧延を施す場合、成形する平角エナメル線の厚さと幅との比が大きいほど加工度が小さいので、絶縁皮膜が加工劣化しにくく、導体が加工硬化しにくくなる。これにより、導体を軟化させるための焼き鈍しを省略したとしても、伸び等の諸特性を規格内に収めることが可能になる。つまり、平角エナメル線の厚さと幅との比が大きいほど、平角エナメル線の品質の劣化を低減できる。
【００３６】
また、本実施の形態においては、厚さと幅との比が大きいと加工度が小さいので、圧延ロールによる圧延工程を省略して、平角伸線ダイスでの引抜工程だけで平角エナメル線としての性能を満足させることもできる。
【００３７】
（実施の形態の効果）
本発明の実施の形態に係る平角エナメル線の製造方法においては、丸面取り平角導体２を用い、上述した所定の工程を経て平角エナメル線６が製造されるので、絶縁皮膜４００の加工劣化が少なく、かつ、導体上の全周にわたって略均一な厚さの絶縁皮膜を有する平角エナメル線６を提供することができる。
【００３８】
［実施の形態の変形例］
図３は、本発明の実施の形態の変形例に係る平角エナメル線製造装置の概要を示す。
【００３９】
実施の形態の変形例に係る平角エナメル線製造装置１ａは、実施の形態に係る平角エナメル線製造装置１とは、上塗り塗装を平角エナメル線６に施す点を除き、平角エナメル線製造装置１と略同一の構成及び機能を備える。したがって、相違点を除き詳細な説明は省略する。
【００４０】
引抜加工工程の後、平角エナメル線製造装置１ａの絶縁塗料供給装置４０は、絶縁塗料供給装置３０において用いた絶縁塗料と同一の絶縁塗料、又は当該絶縁塗料とは異なる他の絶縁塗料を平角エナメル線６の周囲に塗布する。そして、絶縁塗料が塗布された平角エナメル線６は、平角塗装ダイス４２を経て焼付炉４４に導入される。ガイドプーリー４６及びガイドプーリー３８を介して１回以上絶縁塗料を塗布焼付する。これにより、平角エナメル線６に塗布された絶縁塗料から上塗り絶縁皮膜が形成される（上塗り塗装工程）。上塗り絶縁皮膜を備える平角エナメル線６は、ガイドプーリー４６、キャプスタン２０、ピンチローラー２１を経て巻取リール２２に巻き取られる。
【００４１】
これにより、圧延加工、引抜加工によって絶縁破壊電圧を含む平角エナメル線６の諸特性が多少低下していたとしても、低下した諸特性を回復することができる。なお、平角エナメル線製造装置１ａにおいて、圧延加工を省略し、引抜加工のみで丸面取り平角エナメル線４を平角エナメル線６に加工しても、同様の作用効果を奏する上塗り絶縁皮膜を備える平角エナメル線６を製造することができる。
【００４２】
図４は、比較例に係る平角エナメル線の製造に用いた平角塗装ダイスの概要を示し、図５は、実施例に係る平角エナメル線の製造に用いた丸面取り平角塗装ダイスの概要を示す。
【００４３】
断面寸法が１．０ｍｍ×５．０ｍｍの平角導体に対し、設計厚さ２０μｍの絶縁皮膜を有する平角エナメル線を製造した。このとき、図４に示す平角塗装ダイス２９を用いて絶縁塗料を平角導体線に塗布、焼付けした平角エナメル線を比較例１とし、設計厚さが２０μｍであり、導体径が３．７ｍｍの丸エナメル線を圧延ロールで圧延した後、平角ソリッドダイスを用いて圧延後の丸エナメル線に絶縁塗料を塗布、焼付けした平角エナメル線を比較例２とした。なお、平角塗装ダイス２９は、平角導体が導入される孔を有し、当該孔は対向する一対のダイス平坦部２９０、及び対向する一対のダイス平坦部２９２を有する。また、当該孔は、平角塗装ダイス２９の一端から他端に向けて貫通しており、平角塗装ダイス２９の内部において一端から他端に向けて所定の傾斜角で傾斜しているテーパー部２９４及びテーパー部２９６を含む。
【００４４】
一方、図５に示す丸面取り平角塗装ダイス２８を用いて絶縁塗料を丸面取り平角導体に塗布、焼付けした後、４方向の非駆動の圧延ロールでフラット面をロールで押さえつつエッジ面をロールで圧延加工した。その後、平角伸線ダイスで引抜加工した平角エナメル線を実施例１とした。また、実施例１において４方向の非駆動の圧延ロールを用いないで、平角伸線ダイスだけで引抜加工した平角エナメル線を実施例２とした。なお、丸面取り平角塗装ダイス２８は、丸面取り平角導体が導入される孔を有し、当該孔は対向する一対のダイス平坦部２８０、及び対向する一対のダイス湾曲部２８２を有する。また、当該孔は、丸面取り平角塗装ダイス２８の一端から他端に向けて貫通しており、丸面取り平角塗装ダイス２８の内部において一端から他端に向けて所定の傾斜角で傾斜しているテーパー部２８４及びテーパー部２８６を含む。
【００４５】
また、丸面取り平角塗装ダイス２８を用いて絶縁塗料を塗布、焼付けした後、４方向の非駆動の圧延ロールでフラット面をロールで押さえながらエッジ面をロールで圧延加工した後、平角伸線ダイスで引抜加工し、更に、平角塗装ダイスを用いて絶縁塗料を塗布、焼付けした平角エナメル線を実施例３とした。そして、実施例３において４方向の非駆動の圧延ロールを用いずに、平角伸線ダイスだけで引抜加工した後、平角塗装ダイスを用いて絶縁塗料を塗布、焼付けした平角エナメル線を実施例４とした。
【００４６】
光学顕微鏡を用いて焼付け後の比較例１及び比較例２、並びに実施例１〜４に係る平角エナメル線の絶縁皮膜の厚さの分布（厚さ分布）を測定した。また、ＪＩＳ  Ｃ  ３００３（１９９９）「エナメル線試験方法」のＢ法に準拠して、製造した平角エナメル線の絶縁破壊電圧を測定した。測定結果を表１に示す。なお、絶縁皮膜の厚さの測定は、平坦部で８か所、コーナー部で４か所、長さ方向で５つの断面において実施した。また、絶縁破壊電圧の測定結果は１０試料の平均とした。
【００４７】
【表１】
0005440951.tif 000002
【００４８】
表１を参照すると明らかなように、平角導体に絶縁塗料を塗布、焼付けした比較例１では、コーナー部の絶縁皮膜の厚さが薄く、平坦部の絶縁皮膜の厚さが一部で厚くなり、明確なドッグボーン形状になっていた。そして、比較例１においては、絶縁皮膜の最大厚さと最小厚さとの差が１４μｍと大きい差であった。また、丸エナメル線を平角形状に圧延した後、上塗り塗装した比較例２においては、絶縁皮膜の最大厚さと最小厚さとの差は９μｍであったが、絶縁皮膜の加工劣化により絶縁破壊電圧は比較例１より低下した。
【００４９】
一方、実施例１〜４においては、絶縁皮膜の最大厚さと最小厚さとの差は７μｍ〜８μｍであり、比較例１の約１／２であった。また、平角形状に加工しただけの実施例１及び実施例２においては比較例１より１〜２割程度、絶縁破壊電圧が向上した。一方、平角形状に加工した後、上塗り塗装した実施例３及び実施例４においては、比較例１より約５割程度、絶縁破壊電圧が向上した。
【００５０】
以上より、実施例１〜４に係る丸面取り平角エナメル線は、略均等な絶縁皮膜の厚さを有する絶縁皮膜を平角導体線の全周、及び長尺にわたって安定性よく形成できることが実証された。なお、実施例１〜４に係る平角エナメル線の製造方法においては、縦型の塗装装置、又は横型の塗装装置の何れであっても、平角導体線の周囲に略均等な絶縁皮膜の厚さを有する絶縁皮膜を形成することができる。
【００５１】
以上、本発明の実施の形態及び実施例を説明したが、上記に記載した実施の形態及び実施例は特許請求の範囲に係る発明を限定するものではない。また、実施の形態及び実施例の中で説明した特徴の組合せの全てが発明の課題を解決するための手段に必須であるとは限らない点に留意すべきである。
【符号の説明】
【００５２】
１  平角エナメル線製造装置
１ａ  平角エナメル線製造装置
２  丸面取り平角導体
２ａ  平角導体
４  丸面取り平角エナメル線
４ａ  平角エナメル線
６  平角エナメル線
６ａ  平角エナメル線
１０  サプライリール
１２  ガイドプーリー
１４  ガイドプーリー
１６  ガイドプーリー
１８  ガイドプーリー
２０  キャプスタン
２１  ピンチローラー
２２  巻取リール
２４  焼鈍炉
２６  焼付炉
２８  丸面取り平角塗装ダイス
２９  平角塗装ダイス
３０  絶縁塗料供給装置
３２  圧延ロール
３４  平角伸線ダイス
３６  キャプスタン
３８  ガイドプーリー
４０  絶縁塗料供給装置
４２  平角塗装ダイス
４４  焼付炉
４６  ガイドプーリー
２００  平坦部
２１０  湾曲部
２８０  ダイス平坦部
２８２  ダイス湾曲部
２８４  テーパー部
２８６  テーパー部
２９０  ダイス平坦部
２９２  ダイス平坦部
２９４  テーパー部
２９６  テーパー部
４００  絶縁皮膜
４００ａ  絶縁皮膜
４０２ａ  コーナー部
４１０  平坦部
６００  コーナー部
６００ａ  コーナー部
６１０  平坦部
６１０ａ  平坦部
【図１】
0005440951.tif 000003
【図２】
0005440951.tif 000004
【図３】
0005440951.tif 000005
【図４】
0005440951.tif 000006
【図５】
0005440951.tif 000007
【図６】
0005440951.tif 000008